(57)【要約】【課題】ニッケル−カドミウム電池、ニッケル−亜鉛電池、ニッケル−水素電池等のアルカリ二次電池に好適で、長期間の保存や乾燥条件における親水性に優れた不織布にスルホン化処理を施した電池用セパレータを提供する。【解決手段】本発明はスルホン化処理されたポリオレフィン系不織布にアルキルリン酸系陰イオン性界面活性剤を塗布してなることを特徴とする電池用セパレータ。【選択図】なし【特許請求の範囲】
【請求項１】
スルホン化処理されたポリオレフィン系不織布にアルキルリン酸塩系陰イオン性界面活性剤を塗布してなることを特徴とする電池用セパレータ。
【請求項２】
前記アルキルリン酸系陰イオン界面活性剤は、アルキルリン酸エステル塩、ポリオキシエチレンアルキルエーテルリン酸エステル塩、ポリオキシエチレンアルキルフェニルエーテルリン酸エステル塩、及び非中和のリン酸エステル系界面活性剤を含む群より選択される１種以上の界面活性剤である請求項１記載の電池用セパレータ。
【請求項３】
界面活性剤の付与量が、スルホン化処理後のポリオレフィン系不織布に対して、０．０５〜２．００質量％である請求項１又は２記載の電池用セパレータ。
【請求項４】
界面活性剤の付与量が、スルホン化処理後のポリオレフィン系不織布に対して、０．１０〜１．００質量％である請求項１又は２記載の電池用セパレータ。
【発明の詳細な説明】
【技術分野】
【０００１】
本発明は、ニッケル−カドミウム電池、ニッケル−亜鉛電池、ニッケル−水素電池等のアルカリ二次電池に好適に使用できる電池用セパレータに関する。
【背景技術】
【０００２】
ニッケル−カドミウム電池やニッケル−水素電池等のアルカリ二次電池は、充放電特性、過充放電特性に優れ、長寿命で繰り返し使用できるため、コードレス電話、ノートパソコン、オーディオ機器等の小型電子機器の他、電動工具、電動自転車等の小型動力用途、ハイブリッド自動車、電気自動車等の大型動力用途等にも広く使用されている。このアルカリ二次電池に用いられている電池用セパレータの役割としては、正極と負極の分離、短絡の防止、電解液（高濃度アルカリ性水溶液）の吸液及び保持、また電極反応により生じるガスの透過等が挙げられる。
【０００３】
従来から、電池用セパレータとしては、一般に不織布が用いられてきた。ニッケル−カドミウム電池では、電解液に濡れやすく、その保液量が大きく、しかも電解液を含んだ状態で電気抵抗の低いポリアミド系繊維からなる不織布が使用されてきた。しかし、高温における耐酸化劣化性に劣り、アルカリ二次電池の充電時に発生する酸素ガスによって酸化劣化するという欠点があるため、急速充放電により、電池内部の温度が６０〜８０℃に上昇した場合、性能低下が著しいという問題があった。
【０００４】
一方、ポリオレフィン系繊維を主体とする不織布は親水性が低いため、スルホン化処理、親水性単量体のグラフト処理、コロナ放電処理、界面活性剤付与処理等が施されるのが一般的である。
【０００５】
このうち、スルホン化処理は発煙硫酸や濃硫酸によって不織布にスルホン酸基を導入する方法である（例えば、特許文献１〜３参照）。スルホン化処理を施した不織布は電解液の吸液性や保液性が優れると共に、電池の自己放電反応を抑制する効果が見られる。
【０００６】
ここで電池の自己放電反応が促進される原因として、電池内に不純物として存在する含窒素化合物が分解され、生成したアンモニアが正極上で酸化されて硝酸イオンとなり、この硝酸イオンが移動し、負極上で還元されてアンモニアとなる繰り返し反応（シャトル機構）が生じて自己放電を加速するという説が提唱されている。スルホン化処理を施した不織布からなる電池用セパレータをこの電池内に導入することにより、繊維に導入されたスルホン酸基が生成するアンモニアを捕捉し、電池の自己放電反応を抑制すると考えられている。
【０００７】
スルホン化処理においては、親水性の付与が繊維表面のみであるため、電解液の保液性が不十分なため高率放電が困難という問題があった。そのために界面活性剤を塗布する方法が従来から取られているが、長期間の保存や乾燥条件下における界面活性剤の劣化により、電解液の吸液性が低下する問題、高率放電特性が悪くなる問題が発生していた（例えば、特許文献４及び５参照）。
【先行技術文献】
【特許文献】
【０００８】
【特許文献１】特開昭５６−００３９７３号公報
【特許文献２】特開昭５８−１７５２５６号公報
【特許文献３】特開平０１−１３２０４２号公報
【特許文献４】特開２００９−２１８０４８号公報
【特許文献５】特開２００９−２１８０４７号公報
【発明の概要】
【発明が解決しようとする課題】
【０００９】
本発明の課題は、スルホン化処理されたポリオレフィン系不織布に界面活性剤を塗布してなる電池用セパレータにおいて、界面活性剤の劣化による吸液性の低下、高率放電特性の悪化といった問題を解決することにある。
【課題を解決するための手段】
【００１０】
本発明者らは、この課題を解決するために鋭意検討を行った結果、スルホン化処理されたポリオレフィン系不織布にアルキルリン酸系陰イオン性界面活性剤を塗布してなることを特徴とする電池用セパレータにより、上記課題を解決できる電池用セパレータを提供できることを見出し、本発明に至ったものである。
【００１１】
前記アルキルリン酸系陰イオン界面活性剤は、アルキルリン酸エステル塩、ポリオキシエチレンアルキルエーテルリン酸エステル塩、ポリオキシエチレンアルキルフェニルエーテルリン酸エステル塩及び、非中和のリン酸エステル系界面活性剤を含む群から選択される１種以上の界面活性剤であることが好ましい。
【００１２】
界面活性剤の付与量が、スルホン化処理後の不織布に対して、０．０５〜２．００質量％であることが好ましく、０．１０〜１．００質量％であることがより好ましい。
【発明の効果】
【００１３】
スルホン化処理されたポリオレフィン系不織布に界面活性剤を塗布してなる電池用セパレータでは、長期間の保存及び乾燥条件下では吸液性の低下や高率放電特性の悪化を招いていたが、アルキルリン酸系陰イオン性界面活性剤を塗布してなる本発明の電池用セパレータによって、長期間の保存及び乾燥条件下における吸液性及び高率放電特性を保ち続けられる効果が得られた。
【発明を実施するための形態】
【００１４】
本発明の電池用セパレータは、スルホン化処理後のポリオレフィン系不織布にアルキルリン酸塩系陰イオン性界面活性剤を塗布したものである。ポリオレフィン系不織布とは、１種以上のポリオレフィン繊維を主体とする不織布のことである。ポリオレフィン系繊維の含有量は、５０質量％以上が好ましく、７０質量％以上がより好ましく、９０質量％以上がさらに好ましい。
【００１５】
ポリオレフィン繊維としては、ポリエチレン繊維、ポリプロピレン繊維等の単一成分からなる繊維、２種類以上の異なるポリオレフィンの混合物からなる混合ポリオレフィン繊維、２種類以上の異なるオレフィンの共重合体からなる共重合ポリオレフィン繊維、ポリエチレン、ポリプロピレン、共重合ポリオレフィン等の樹脂を適宜組み合わせた、芯鞘型、サイドバイサイド型、偏芯型、分割性等の複合繊維等が挙げられる。ポリオレフィンとしては、ポリエチレン、ポリプロピレンの他、ポリメチルペンテン、ポリブテン等を挙げることができる。
【００１６】
ポリオレフィン系不織布が、ポリオレフィン系合成パルプを含有していても良い。ポリオレフィン系パルプとは、ポリオレフィンを原料として製造されたパルプ状物をいい、その製造方法として、例えば、特公昭５５−１０６８３号公報に開示された、原料の炭化水素溶媒より高温、高圧の溶液を減圧領域中にフラッシュ放出する方法、特公昭５２−４７０４９号公報に開示されている、原料のエマルジョン溶液を高温、高圧の状態で減圧領域中にフラッシュ放出する方法などに代表されるフラッシュ紡糸方法等が挙げられる。
【００１７】
本発明の電池用セパレータに使用されるポリオレフィン系不織布において、ポリオレフィン系繊維と好適に併用することのできる繊維としては、半芳香族ポリアミド繊維、全芳香族ポリアミド繊維が挙げられ、特に半芳香族ポリアミド繊維がより好ましい。半芳香族ポリアミド繊維は、主成分として芳香族ジカルボン酸と脂肪族ジアミンを縮合して得られる半芳香族ポリアミドからなる繊維であり、ジカルボン酸成分の６０モル％以上が芳香族カルボン酸であり、ジアミン成分の６０モル％以上が炭素数６から１２の脂肪族アルキレンジアミンである。芳香族ジカルボン酸としては、テレフタル酸、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシ酢酸、２，２′−ビフェニルジカルボン酸、２，４′−ビフェニルジカルボン酸、４，４′−ビフェニルジカルボン酸、４，４′−オキシジ安息香酸、ジフェニルメタン−４，４′−ジカルボン酸、ジフェニルスルホン−４，４′−ジカルボン酸が用いられる。脂肪族ジアミンとしては、１，６−ヘキサンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミン等が挙げられる。
【００１８】
本発明の電池用セパレータに含まれる繊維の繊維長、繊維径は特に限定されないが、不織布強度と製造性等から、繊維径は１μｍ以上２０μｍ以下が好ましく、繊維長は１ｍｍ以上２０ｍｍ以下が好ましい。また、分割性複合繊維を水流交絡やリファイナーにより細分化して使用することもできる。繊維長が１ｍｍ未満の場合には、不織布の十分な機械的強度が得られない場合がある。繊維長が２０ｍｍを超えた場合には、地合不良となり、良好な不織布が形成できなくなる場合がある。特に、湿式抄造法で作製された不織布（湿式不織布）では、分散時の繊維同士の異常な絡みが発生し、均一な分散状態にならず、地合不良となる場合がある。
【００１９】
アルキルリン酸系陰イオン性界面活性剤の成分としては、アルキルリン酸エステル塩、ポリオキシエチレンアルキルエーテルリン酸エステル塩、ポリオキシエチレンアルキルフェニルエーテルリン酸エステル塩及び非中和のリン酸エステル系界面活性剤も含む群の１種以上を使用することができる。これらの群から、併用して使用することもできる。優れた吸液性の点でアルキルリン酸エステル塩が最も好ましい。これらのアルキルリン酸系陰イオン性界面活性剤は、含浸、塗布、スプレーした後、乾燥することにより不織布に付与することができる。界面活性剤の付与量は、スルホン化処理後のポリオレフィン系不織布に対して、０．０５〜２．００質量％が好ましく、０．１０質量〜１．００質量％がより好ましい。界面活性剤の付与量が０．０５質量％未満の場合、吸液性が保持できない場合がある。また、２．００質量％を超えた場合、電池内の余剰の界面活性剤が、電池特性等に不具合を生じさせる場合がある。
【００２０】
本発明の電池用セパレータに用いる不織布の原布は、湿式抄造法、カード法、クロスレイヤー法などの公知の方法によって製造することができる。しかし、カード法、クロスレイヤー法は、繊維長の長い繊維を用いることができるが、均一な原反化が困難で、地合が悪く、透過光で観測すると、斑点模様が見られる。このため、短絡を防ぐために必要な空隙径を得るには、高目付重量にしなければならないという問題がある。
【００２１】
一方、湿式抄造法は、生産速度が上記方法に比べて速く、同一装置で繊維径の異なる繊維や複数の種類の繊維を任意の割合で混合できる利点がある。即ち、繊維の形態もステープル状、パルプ状等と選択の幅は広く、使用可能な繊維径も、極細繊維から太い繊維まで使用可能で、他の方法に比べ、極めて良好な地合の原布が得られる方法である。さらに、分割型複合繊維を用いた場合、該繊維を分割するに当たり、パルパーや高速ミキサーやビーター等の離解機での離解工程、及び分散工程で分割型複合繊維をほぼ完全に分割させることができる。このようなことから、極めて応用範囲が広い原布形成法である。そこで、本発明の電池用セパレータに用いる不織布の原布の製造方法としては、湿式抄造法が最適である。
【００２２】
本発明の電池用セパレータは、水流交絡法による処理を行うことができる。水流交絡法はノズルから噴射された高圧の水流を上記のようにして得られた原布に当てることにより、繊維を３次元的に交絡させる方法である。水流交絡処理は不織布の機械的強度、保液性、通気性を向上させたり、不織布に柔軟性を付与したり、分割型複合繊維を用いた場合、複合繊維を分割させるといった効果をもたらす。
【００２３】
本発明の電池用セパレータは、得られた不織布を熱処理することにより、該不織布に含有されるポリオレフィン繊維の一部又は全部を熱溶融させることができ、不織布の機械的強度を向上させることができる。熱溶融方法としては、熱風乾燥機（例えば、非接触式、接触式）、熱ロールなどの無加圧法、熱カレンダーなどの加圧法、及び湿式抄造時の湿熱接着法など公知の方法を使用できる。また、それら熱溶融方法を組み合わせて使用することで、不織布の機械的強度をさらに向上させることができる。
【００２４】
本発明の電池用セパレータは、さらに自己放電特性を向上させるために、スルホン化処理を施す。スルホン化処理により自己放電特性が向上する理由については、現在のところ完全に解明されていないが、繊維表面近傍に導入されたスルホン酸基がイオン交換能を有することで、自己放電の原因と考えられているイオン性不純物を捕捉するためと推測され、優れた自己放電特性を示す。
【００２５】
スルホン化処理としては、二酸化硫黄ガス、三酸化硫黄ガス等による気相処理法や熱濃硫酸、発煙硫酸、又はクロロ硫酸等による液相処理法等を使用することができる。本発明の電池用セパレータにおいては、気相処理法によるスルホン化処理が好ましい。液相処理法によるスルホン化処理は反応条件の設定が難しく、反応時間を長くし過ぎた場合や温度を高くし過ぎた場合に、不織布が炭化、収縮、フィルム化し劣化しやすいという問題がある。また、多量の強酸性廃液が出るという問題がある。また、繊維の表面から内部にＳ元素の含有率が０．１０〜１．００質量％の範囲であることが好ましい。
【００２６】
本発明の電池用セパレータにおいては、必要に応じて、スーパーカレンダーや熱カレンダー処理により、厚みを調整して用いられる。本発明の電池用セパレータの目付は、３０ｇ／ｍ２以上１００ｇ／ｍ２以下の範囲が好ましく、厚みは、６０μｍ以上２５０μｍ以下の範囲が好ましい。電池用セパレータの目付及び厚みは、適用する電池の特性に応じて、適宜選択できる。ここで目付は、ＪＩＳ  Ｐ  ８１２４に規定されている坪量を表し、厚みはＪＩＳ  Ｐ  ８１１８に規定される厚さを表す。また本発明の電池用セパレータの最大細孔径は１μｍ以上５０μｍ以下の範囲が好ましい。最大細孔径が５０μｍを超えて大きくなると、短絡しやすくなり電池製造時の不良率が大きくなる。また最大細孔径が１μｍ未満では、酸素ガス透過性やイオン導電性が低下して好ましくない。ここで最大細孔径はＪＩＳ  Ｋ  ３８３２に規定されるバブルポイント法による最大細孔径を表す。
【実施例】
【００２７】
以下、本発明を実施例によりさらに詳細に説明するが、本発明は本実施例に限定されるものではない。
【００２８】
（スルホン化処理されたポリオレフィン系不織布の製造）
芯成分がポリプロピレン（融点１６５℃）、鞘成分がポリエチレン（融点１３５℃）である芯鞘型複合繊維（繊度０．８ｄｔｅｘ、繊維長５ｍｍ）を、パルパーの水中で離解させ、アジテーター等の緩やかな撹拌のもと、均一な抄造用スラリーを調成した。この抄紙スラリーを円網抄紙機による湿式法を用い抄き上げ、１４０℃に設定されたヤンキードライヤーと併設されている熱風フードにより乾燥と芯鞘型繊維の鞘部分を熱溶融させて、坪量５２．４ｇ／ｍ２、幅５００ｍｍの不織布を作製した。次に、この不織布を硫黄含有率が０．８０質量％になるまで、三酸化硫黄ガスを含む乾燥空気中でスルホン化処理を行い、水酸化ナトリウム水溶液で中和し、イオン交換水で洗浄し、スルホン化処理されたポリオレフィン系不織布を製造した。
【００２９】
（実施例１）
界面活性剤として、アルキルリン酸エステル塩（高松油脂化学製、商品名：エレナイトＡＢ−１５０）をスルホン化処理されたポリオレフィン系不織布に対して０．５０質量％となるように含浸し、乾燥後、スーパーカレンダーにて、厚み１２０μｍに調整して、電池用セパレータを得た。
【００３０】
（実施例２）
界面活性剤として、アルキルリン酸エステル塩（高松油脂化学製、商品名：エレナイトＡＢ−１５０）をスルホン化処理されたポリオレフィン系不織布に対して１．００質量％となるように含浸し、乾燥後、スーパーカレンダーにて、厚み１２０μｍに調整して、電池用セパレータを得た。
【００３１】
（実施例３）
界面活性剤として、アルキルリン酸エステル塩（高松油脂化学製、商品名：エレナイトＡＢ−１５０）をスルホン化処理されたポリオレフィン系不織布に対して２．００質量％となるように含浸し、乾燥後、スーパーカレンダーにて、厚み１２０μｍに調整して、電池用セパレータを得た。
【００３２】
（実施例４）
界面活性剤として、アルキルリン酸エステル塩（高松油脂化学製、商品名：エレナイトＡＢ−１５０）をスルホン化処理されたポリオレフィン系不織布に対して０．１０質量％となるように含浸し、乾燥後、スーパーカレンダーにて、厚み１２０μｍに調整して、電池用セパレータを得た。
【００３３】
（実施例５）
界面活性剤として、アルキルリン酸エステル塩（高松油脂化学製、商品名：エレナイトＡＢ−１５０）をスルホン化処理されたポリオレフィン系不織布に対して２．５０質量％となるように含浸し、乾燥後、スーパーカレンダーにて、厚み１２０μｍに調整して、電池用セパレータを得た。
【００３４】
（実施例６）
界面活性剤として、アルキルリン酸エステル塩（高松油脂化学製、商品名：エレナイトＡＢ−１５０）をスルホン化処理されたポリオレフィン系不織布に対して０．０５質量％となるように含浸し、乾燥後、スーパーカレンダーにて、厚み１２０μｍに調整して、電池用セパレータを得た。
【００３５】
（実施例７）
界面活性剤として、アルキルリン酸エステル塩（高松油脂化学製、商品名：エレナイトＡＢ−１５０）をスルホン化処理されたポリオレフィン系不織布に対して０．０１質量％となるように含浸し、乾燥後、スーパーカレンダーにて、厚み１２０μｍに調整して、電池用セパレータを得た。
【００３６】
（実施例８）
界面活性剤として、アルキルフェニルリン酸エステル塩（東邦化学製、商品名：フォスファノール（登録商標）ＲＤ−７１５）をスルホン化処理されたポリオレフィン系不織布に対して０．５０質量％となるように含浸し、乾燥後、スーパーカレンダーにて、厚み１２０μｍに調整して、電池用セパレータを得た。
【００３７】
（実施例９）
界面活性剤として、アルキルフェニルリン酸エステル（東邦化学製、商品名：フォスファノール（登録商標）ＲＰ−７１０）をスルホン化処理されたポリオレフィン系不織布に対して０．５０質量％となるように含浸し、乾燥後、スーパーカレンダーにて、厚み１２０μｍに調整して、電池用セパレータを得た。
【００３８】
（実施例１０）
界面活性剤として、アルキルリン酸エステル（東邦化学製、商品名：フォスファノール（登録商標）ＭＬ−２４０）をスルホン化処理されたポリオレフィン系不織布に対して０．５０質量％となるように含浸し、乾燥後、スーパーカレンダーにて、厚み１２０μｍに調整して、電池用セパレータを得た。
【００３９】
（比較例１）
界面活性剤として、ポリオキシエチレンラウリルエーテル硫酸ナトリウム（花王製、商品名：エマール（登録商標）２０Ｃ）をスルホン化処理されたポリオレフィン系不織布に対して０．５０質量％となるように含浸し、乾燥後、スーパーカレンダーにて、厚み１２０μｍに調整して、電池用セパレータを得た。
【００４０】
（比較例２）
界面活性剤として、ポリオキシエチレンラウリルエーテル硫酸ナトリウム（花王製、商品名：エマール（登録商標）２０Ｃ）をスルホン化処理されたポリオレフィン系不織布に対して１．００質量％となるように含浸し、乾燥後、スーパーカレンダーにて、厚み１２０μｍに調整して、電池用セパレータを得た。
【００４１】
（比較例３）
界面活性剤として、アルキルジフェニルエーテルジスルホン酸ナトリウム（花王製、商品名：ペレックス（登録商標）ＳＳ−Ｈ）をスルホン化処理されたポリオレフィン系不織布に対して０．５０質量％となるように含浸し、乾燥後、スーパーカレンダーにて、厚み１２０μｍに調整して、電池用セパレータを得た。
【００４２】
（比較例４）
界面活性剤として、アルキルジフェニルエーテルジスルホン酸ナトリウム（花王製、商品名：ペレックス（登録商標）ＳＳ−Ｈ）をスルホン化処理されたポリオレフィン系不織布に対して１．００質量％となるように含浸し、乾燥後、スーパーカレンダーにて、厚み調整して、電池用セパレータを得た。
【００４３】
（比較例５）
界面活性剤として、アセチレングリコール（日信化学工業製、商品名：サーフィノール（登録商標）４６５）をスルホン化処理されたポリオレフィン系不織布に対して０．５０質量％となるように含浸し、乾燥後、スーパーカレンダーにて、厚み調整して、電池用セパレータを得た。
【００４４】
＜評価方法＞
実施例及び比較例で得られた電池用セパレータについて、下記の評価を行い、結果を表１に示した。
【００４５】
［硫黄含有率］
スルホン化処理された電池セパレータから直径３５ｍｍの試料を採取し、イオン交換水２００ｍＬ中で１０分間、２回洗浄し、６０℃で１０分間乾燥して測定用試料を作製した。この試料をホルダーにセットして、リガク製の蛍光Ｘ線装置（装置名：ＺＳＸ  Ｐｒｉｍｕｓ  II、Ｒｈターゲット、５０ｋＶ−５０ｍＡ）で全元素測定を行った。硫黄含有率は、測定値を半定量分析法であるＳＱＸ計算することで算出し、スルホン化処理量を質量％で見積もった。
【００４６】
［吸液性］
２５ｍｍ×２５０ｍｍの試験片を採取し、水分平衡状態にする。次に、試験片を２０℃に保った比重１．３０ＫＯＨ水溶液を入れた水槽上の、一定の高さに支えた水平棒上にピンで止める。試験片の下端を並べて、水平棒を下ろし、試験片の下端が５ｍｍだけ液中に漬かるように垂直に立て、毛細管現象によりＫＯＨ水溶液が上昇した高さを、３分後及び３０分後に測定する。
【００４７】
［注液性］
電極の集電体として、発泡ニッケル基材を用いたペースト式水酸化ニッケル正極（４０ｍｍ幅）と、ニッケルメッキパンチングメタル基材を用いた水素吸蔵合金負極（４０ｍｍ幅）を１枚ずつ用い、これらの電極の間に、４３ｍｍ幅の実施例及び比較例で得られた電池用セパレータを介在させて、電池構成機を用いて巻き取り、渦巻状極板群を作製した。該渦巻状極板群を円筒形の金属ケースに収納した後、１Ｎ水酸化リチウムを含む７Ｎ水酸化カリウム水溶液を主体とするアルカリ電解液を一定量注入し、該電解液を吸収するのに要した時間を測定した。１００秒未満を「○」、１００秒以上を「△」とした。
【００４８】
［電池製造時の不良率］
上記のようにして渦巻状極板群を作製し、円筒形の金属ケースに収納した後、安全弁付きの封印蓋を取り付けて、公称容量が１．７Ａｈの単３形密閉式ニッケル水素電池を１００００個作製した。その後、正極と負極との間に２４０Ｖの電圧を印加し、各電池用セパレータについて３０個選別した。電池の化成のため、２５℃において、１７０ｍＡ（０．１Ｃ）の電流で１５時間充電し、１．７Ａ（１Ｃ）の電流で端子電圧が０．８Ｖになるまで放電するという充放電を４回繰り返した。
【００４９】
［高率放電特性］
上記のようにして得られた化成済みの電池１０個を用い、２５℃で、１．７Ａ（１Ｃ）の電流で充電し、満充電に達した後、電池電圧が１０ｍＶ低下した時点で充電を１時間休止させ、次に３０Ａ（１７．６Ｃ）の電流で終止電圧が０．８Ｖになるまで放電させる。このとき、放電時間から高率放電容量を求め、比較例１で作製したスルホン化されたオレフィン系繊維のみで構成された電池用セパレータを用いた電池の値を１００としたときの指数で表した。１００以下を「×」、１０１〜１０４を「△」、１０５以上を「○」として、高率放電特性の指標とした。
【００５０】
［自己放電特性］
上記のようにして得られた化成済みの電池１０個を用い、２５℃で、１．７Ａ（１Ｃ）の電流で充電し、満充電に達した後、電池電圧が１０ｍＶ低下した時点で充電を１時間休止させ、次に３４０ｍＡ（０．２Ｃ）の電流で終止電圧が１．０Ｖになるまで放電させたときの放電容量を測定しＣ１とする。そして同様に１．７Ａ（１Ｃ）の電流で充電してから、４５℃の恒温槽中にて７日間保存し、その後２５℃で６時間放冷し、同様に３４０ｍＡ（０．２Ｃ）の電流で放電させたときの放電容量を測定しＣ２とし、次の式（１）から容量維持率を算出した。容量維持率の値が大きいほど自己放電特性が優れることを示す。
【００５１】
容量維持率（％）＝Ｃ２／Ｃ１×１００                    （１）
【００５２】
［加速試験］
上記の試験に加えて、スルホン化処理された電池セパレータに界面活性剤を塗布した後、７５℃条件下にて７日間静置した。その後、上記［吸液性］、［注液性］、［高率放電特性］、［自己放電特性］の試験を再度行った。その評価結果を表２に示した。
【００５３】
【表１】
2012199203.tif 000002
【００５４】
【表２】
2012199203.tif 000003
【００５５】
実施例で得られた本発明の電池用セパレータは、スルホン化処理されたポリオレフィン系不織布にアルキルリン酸エステル系陰イオン界面活性剤を塗布してなるため、高率放電特性に優れ、長期間の保存及び乾燥条件下においても、吸液性を保ち続ける効果が得られた。
【００５６】
実施例１、８、９及び１０の比較から、アルキルリン酸系陰イオン性界面活性剤の中でも、アルキルリン酸エステル塩を使用した場合、特に吸液性が優れていることが確認できた。
【００５７】
実施例１〜７の比較から、界面活性剤の付与量が０．０５〜２．００質量％にて、吸液性と長期間の保存及び乾燥条件下における吸液性及び注液性、高率放電特性、容量維持率が優れており、０．１０〜１．００質量％の付与量において、さらに優れていることが確認できた。
【００５８】
実施例で得られた本発明の電池用セパレータと比較して、スルホン酸塩系陰イオン界面活性剤を塗布されてなる比較例１、２、３及び４の電池用セパレータは、高率放電特性が低く、長期間の保存及び乾燥条件下における吸液性及び注液性の低下が確認された。
【００５９】
実施例で得られた本発明の電池用セパレータと比較して、アセチレングリコール系の界面活性剤を塗布されてなる比較例５の電池用セパレータは、高率放電特性及び容量維持率が低く、長期間の保存及び乾燥条件下における吸液性、注液性及び容量維持率の低下が確認された。
【産業上の利用可能性】
【００６０】
以上、説明したように、本発明の電池用セパレータは、長期間の保存及び乾燥条件下において、吸液性が低下せず、また、耐酸化劣化性、イオン補足性に優れているため、本発明の電池用セパレータを用いたアルカリ二次電池は、優れた高率放電が可能で、長期間に亘って安定した電池特性を示し、自己放電特性も優れるといった秀逸な効果をもたらし、ニッケル−カドミウム電池、ニッケル−亜鉛電池、ニッケル−水素電池等のアルカリ二次電池に好適に使用できる。